(57)【要約】  本発明は、仮撚加工や撚糸加工および製編織や染色加工工程での物理的圧力によっても各単繊維の異形断面形状が維持できるとともに、生地品位と品質が良く、軽量で嵩高性に富み、更には保温性にも優れたマルチフィラメント糸と編織物およびその製造方法を提供する。  本発明の編織物は、芯部分がポリエステル系易溶出共重合物からなり、鞘部分に対する芯部分の複合比率が３０〜７０質量％であって、鞘部分の断面の異形度が０．９〜１．３の芯鞘型複合単繊維からなるマルチフィラメント糸の捲縮加工糸を用いた編織物を、アルカリ性水溶液中に浸漬してその芯部分を溶出除去することにより製造される。
2016002100.tif 000002
【特許請求の範囲】
【請求項１】
鞘部分の断面の異形度が０．９〜１．３であるＵ型形状の芯鞘型複合単繊維からなるマルチフィラメント糸。
【請求項２】
断面の異形度が０．６〜３．６であるＵ型形状の単繊維からなるマルチフィラメント糸を３０質量％以上含む編織物。
【請求項３】
前記Ｕ型形状の単繊維が、断面形状が略Ｕ型形状の単繊維を３０〜６０質量％、断面形状が略Ｃ型形状の単繊維を３０〜６０質量％、断面形状が略Ｖ型形状の単繊維を５〜３０質量％含有する請求項２記載の編織物。
【請求項４】
嵩高度指数が１．２以上である請求項２または３に記載の編織物。
【請求項５】
目付当たりの保温性指数が１．２以上である請求項２〜４のいずれかに記載の編織物。
【請求項６】
芯部分がポリエステル系易溶出共重合物からなり、芯鞘型複合単繊維における芯部分の複合比率が３０〜７０質量％であって、断面の異形度が０．９〜１．３のＵ型形状である芯鞘型複合単繊維からなるマルチフィラメント糸の捲縮加工糸を用いてなる編織物を、アルカリ性水溶液中に浸漬して前記芯部分を溶出除去することを特徴とする編織物の製造方法。
【請求項７】
前記鞘部分がポリエステル系ポリマーからなる請求項６記載の編織物の製造方法。
【請求項８】
前記鞘部分がポリアミド系ポリマーからなる請求項６記載の編織物の製造方法。
【請求項９】
前記芯鞘型複合単繊維の単繊維繊度が０．５デシテックス以上１１デシテックス以下であり、前記マルチフィラメント糸の総繊度が１１デシテックス以上５５０デシテックス以下である請求項６〜８のいずれかに記載の編織物の製造方法。
【請求項１０】
前記芯部分が溶出除去された後のマルチフィラメント糸の内表面および／または外表面に、機能剤を付与することを特徴とする請求項６〜９のいずれかに記載の編織物の製造方法。
【発明の詳細な説明】
【技術分野】
【０００１】  本発明は、マルチフィラメント糸と編織物およびその製造方法に関するものであり、更に詳しくは、本発明は、生地品位と品質が良く、軽量で嵩高性に富み、更には保温性にも優れた衣料用途および資材用途に適したマルチフィラメント糸と編織物およびその製造方法に関するものである。
【背景技術】
【０００２】  従来、秋冬時期で用いられる日常着、あるいは寒冷な環境のもとでの作業やスポーツのために、種々の保温性に優れた衣料用や資材用の編織物が提案されてきた。このような編織物として、例えば、綿やアクリル繊維を混紡した厚手の衣料用編織物が用いられているが、これらの編織物は、保温性には優れているものの少し動くと重くて動き難いという課題があった。【０００３】  このような中、中空断面構造を有する合成繊維を活用する考えが始まった。中空断面構造の合成繊維は、繊維質量に対し占める空間が大きいため軽く、かつ保温性に優れた特性を有するため、このような合成繊維と利用方法についての開発が続けられてきた。【０００４】  中空断面構造を有する繊維は、古くから、詰め綿や布団綿などの短繊維に用いられていたが、近年では一般衣料用途、衣料資材用途および産業資材用途等でも使用可能な長繊維（フィラメント糸）が開発され提案されている。【０００５】  しかしながら、長繊維の場合、原糸製造以降の高次加工工程段階における仮撚加工、撚糸加工、製編や製織および染色加工等の段階での物理的な圧力によって、中空断面構造が潰れてしまうという課題が発生するため、使用や用途上に制約があった。【０００６】  また、一般的に使用される丸型中空断面形状の繊維の場合、前述のような中空断面構造を潰さないために仮撚加工や撚糸加工を行なわずに、原糸そのままのストレートヤーンで使用することが考えられる。しかしながら、この場合、原糸製造に起因する中空率のバラツキが生じ、織物におけるタテ筋や丸編地におけるヨコ段等の問題が発生し、あるいはストレートヤーンによる独特のヌメリ感風合いや光沢感などが現われ易くなり、好ましくない態様のものであった。【０００７】  また、厚さが０．３ｍｍ以上の厚地織物であって、経糸および緯糸のうちどちらか一方に有機繊維からなる紡績糸が配され、他方に丸型中空断面形状などの中空ポリエステルマルチフィラメント糸を含む２種以上の糸条からなる混繊糸が配されている、着用快適性に優れる厚地織物およびデニム商品が提案されている（特許文献１参照）。【０００８】  この厚地織物およびデニム商品は、紡績糸が配されていること、および２種以上の糸条からなる混繊糸が配されていることから、前記のような織物におけるタテ筋等の課題や独特のヌメリ感風合い、および光沢感などは回避できるものの、厚地織物からなるデニム商品に望まれる軽量感は十分に満足できるものではなかった。【０００９】  このような課題を回避するために、ポリエステルを鞘成分とし、この鞘成分よりも易アルカリ溶出性の熱可塑性重合体を芯成分とし、かつ、この芯成分の一部が繊維表面に露出してなる、いわゆるＣ型断面形状の芯鞘型複合繊維からなる糸条に、仮撚捲縮加工を施した後、アルカリ水溶液で芯部分を溶出除去する方法が提案されている（特許文献２および３参照。）。【００１０】  しかしながら、この提案は、仮撚捲縮加工や撚糸加工、あるいは製編、製織および染色加工等の段階における物理的な圧力によって、中空断面構造が潰れてしまうという課題はないものの、芯成分の溶出除去工程において具体的な芯部の溶出除去についての安定化技術の提案はなく、更には具体的な編織物の提案には至っていないため、編織物とした際に、染色斑および織物や経編地でのタテ筋の発生、および丸編地でのヨコ段が発生し易いという課題がある。【００１１】  一方、前述の編織物用原糸の製法の改善製法として、製糸工程や芯成分の溶出除去安定性が良好であり、品位の優れた中空断面構造を形成し得るポリエステル芯鞘複合繊維と、そのポリエステル芯鞘複合繊維を用いてなる繊維布帛を提供するために、ポリエステル芯鞘複合繊維およびその繊維布帛が提案されている（特許文献４参照。）。【００１２】  しかしながら、この提案は、ポリエステルＣ型断面形状の芯鞘複合繊維の製法には触れているものの、この原糸を活用した編織物、更には軽量を特徴とする編織物の製法の提案には十分に至っていない。
【先行技術文献】
【特許文献】
【００１３】
【特許文献１】特開２００７−２７０３５８号公報
【特許文献２】特開昭５５−９３８１２号公報
【特許文献３】特開平１−５２８３９号公報
【特許文献４】特開２００７−１３１９８０号公報
【発明の概要】
【発明が解決しようとする課題】
【００１４】  そこで本発明の目的は、前述のような従来の発明からなる軽量を特徴とする編織物による欠点を解消し、仮撚捲縮加工や撚糸加工および製編織や染色加工工程における物理的圧力によっても各単繊維の異形断面形状を維持することができるとともに、生地品位と品質が良く軽量で嵩高性に富み、更には保温性にも優れた衣料用途および資材用途等に適したマルチフィラメント糸と編織物およびその製造方法を提供することにある。
【課題を解決するための手段】
【００１５】  本発明は、上記課題を解決せんとするものであり、本発明のマルチフィラメント糸は、鞘部分の断面の異形度が０．９〜１．３のＵ型形状である芯鞘型複合単繊維からなるマルチフィラメント糸である。また、本発明の編織物は、断面の異形度が０．６〜３．６である単繊維からなるマルチフィラメント糸を３０質量％以上含む編織物である。本発明の編織物の好ましい態様によれば、断面形状が略Ｕ型形状の単繊維を３０〜６０質量％、断面形状が略Ｃ型形状の単繊維を３０〜６０質量％、断面形状が略Ｖ型形状の単繊維を５〜３０質量％含有するものである。【００１６】    本発明の編織物の好ましい態様によれば、前記の編織物の嵩高度指数は１．２以上である。【００１７】  本発明の編織物の好ましい態様によれば、前記の編織物の目付当たりの保温性指数は１．２以上である。【００１８】  また、本発明の編織物の製造方法は、芯部分がポリエステル系易溶出共重合物からなり、鞘部分に対する芯部分の複合質量比率が３０〜７０質量％であって、鞘部分の断面の異形度が０．９〜１．３の芯鞘型複合単繊維からなるマルチフィラメント糸の捲縮加工糸を用いてなる編織物を、アルカリ性水溶液中に浸漬して前記の芯部分を溶出除去する方法である。【００１９】  本発明の編織物の製造方法の好ましい態様によれば、前記の鞘部分はポリエステル系ポリマーまたはポリアミド系ポリマーである。【００２０】  本発明の編織物の製造方法の好ましい態様によれば、前記の芯鞘型複合単繊維の単繊維繊度は０．５デシテックス以上１１デシテックス以下であり、前記のマルチフィラメント糸の総繊度は１１デシテックス以上５５０デシテックス以下である。【００２１】  本発明の編織物の製造方法の好ましい態様によれば、前記の芯部分が溶出除去された後のマルチフィラメント糸の内表面および／または外表面に、機能剤を付与することである。
【発明の効果】
【００２２】  本発明によれば、仮撚捲縮加工や撚糸加工および製編織や染色加工工程等における物理的圧力によっても、各単繊維の異形断面形状を維持することができるとともに、生地品位と品質が良く軽量で嵩高性に富み、更には保温性にも優れた衣料用途や資材用途に適したマルチフィラメント糸と編織物が得られる。
【図面の簡単な説明】
【００２３】
【図１】図１は、本発明で用いられる芯鞘型複合単繊維の一態様を示す断面図である。
【図２】図２は、本発明で用いられる芯鞘型複合単繊維からなる仮撚捲縮加工糸の断面形状の一態様を示す断面図である。
【図３】図３は、本発明で用いられるＵ型断面形状の単繊維の断面形状の一態様を示す図面代用写真である。
【図４】図４は、本発明で用いられるＵ型断面形状の単繊維の断面形状の一態様を示す断面図である。
【図５】図５は、本発明で用いられる他のＵ型断面形状の単繊維の断面形状の一態様を示す断面図である。
【図６】図６は、本発明で用いられる他のＵ型断面形状の単繊維の断面形状の一態様を示す断面図である。
【図７】図７は、本発明の編物の一態様を示す編物の編方図である。
【図８】図８は、本発明の織物の一態様を示す織物の組織図である。
【発明を実施するための形態】
【００２４】  本発明のマルチフィラメント糸は、鞘部分の断面の異形度が０．９〜１．３のＵ型形状である芯鞘型複合単繊維からなるマルチフィラメント糸である。ここで述べるマルチフィラメント糸は、２種類の繊維形成性ポリマーからなる芯鞘複合形態の芯鞘型複合単繊維からなるものであり、その単繊維の横断面における鞘部分の異形度が０．９〜１．３のＵ型形状となっているものである。このマルチフィラメント糸について、具体的に、図１、図２および図３に基づき説明する。図１は、本発明で用いられる芯鞘型複合単繊維の延伸仮撚捲縮加工前の部分配向複合繊維または延伸後で仮撚捲縮加工前の単繊維の一態様を示す断面図である。
【００２５】  図１に示されるように、芯鞘型複合単繊維Ａが鞘部分Ｂと芯部分Ｍの２種類の繊維形成性ポリマーにより構成されており、鞘部分ＢがＵ型形状の芯鞘複合形態に構成されている。この芯鞘型複合単繊維からなるマルチフィラメント糸に仮撚捲縮加工を施すことにより、図２に示されるように芯鞘型複合単繊維Ａは不定形な単繊維断面形状となり、更に編織物に形成された後、芯鞘型複合単繊維Ａの芯部分Ｍを溶出除去することにより、その芯鞘型複合単繊維Ａの鞘部分が残る。Ｕ型形状である芯鞘型複合単繊維からなるマルチフィラメント糸が、図３に示されるように空洞部Ｅを有する単繊維イ(断面略Ｕ型形状)、ロ(断面略Ｃ型形状)、ハ(断面略Ｖ型形状)であることが好ましい態様である。
【００２６】  この芯鞘型複合単繊維Ａの芯部分Ｍを構成する芯成分ポリマーは、鞘部分Ｂの鞘成分ポリマーに比べて、アルカリ溶液に対して溶出し易いポリエステル系の易溶出共重合物である。この図１に示すような鞘部分ＢがＵ型形状の芯鞘複合形態における鞘部分Ｂの異形度は、芯鞘型複合単繊維Ａの横断面中心部における芯部分Ｍの中央部幅Ｇと、芯鞘型複合単繊維Ａの横断面における鞘部分Ｂの開口部幅Ｎの比（Ｇ／Ｎ）で示され、その値は０．９〜１．３であり、好ましくは、１．０〜１．２である。この横断面の中央部幅の比（Ｇ／Ｎ）が０．９未満の場合は、鞘部分Ｂの開口部幅Ｎが広くなるため、芯成分ポリマーが短時間で十分に溶出除去し易いものの、図３における芯成分ポリマー溶出除去後の溝開口部の幅ｎが広くなりすぎることから、単繊維同志が重なり合ったり食い込み合ったりすることにより、後述する最終加工された編織物の嵩高性が低くなり易く、また、編物や織物表面の光沢斑、ヨコ筋斑およびタテ筋斑が発生し易いなど品位的に好ましくない現象が発生する。また、この横断面の中央部幅の比（Ｇ／Ｎ）が１．３を超える場合は、鞘部分Ｂの開口部幅Ｎが狭くなるため、編織物形成後に芯部分Ｍを溶出させる際、芯成分ポリマーが完全溶出され難く芯成分ポリマーが単繊維内部に残留し、最終加工品でのタテ筋やヨコ段の発生および芯成分ポリマーの残留に起因する染色堅牢度の低下など、最終加工品での品位や品質劣化問題を引き起こし易いという問題を有する。更には、芯部分Ｍのポリマーの溶出時間が長くかかることからコストアップの要因ともなる。なお、鞘部分の断面の異形度が０．９〜１．３の範囲でないものが１５質量％以下の割合で含まれていてもよい。１５質量％以下ならば最終加工された編織物の嵩高性の低下は少なく、また、編織物表面の光沢斑、ヨコ筋斑およびタテ筋斑などの品位や品質的問題の発生も引き起こし難い。
【００２７】  この鞘部分Ｂの異形度（Ｇ／Ｎ）の算出法は、例えば、芯鞘型複合単繊維３６本からなる一本のマルチフィラメント糸を例にとると、図１に示されるような芯鞘型複合単繊維の延伸仮撚捲縮加工前の部分配向複合繊維または延伸後で仮撚捲縮加工前のフラットヤーンの単繊維３６本からなる一本のマルチフィラメント糸をパラフィンで包埋した後、この包埋されたマルチフィラメント糸の断面を薄切りにし、更に、芯部分Ｍを染色可能な染料で染色（切片染色）した後、顕微鏡拡大写真を撮影する。
【００２８】  この顕微鏡拡大写真から、各芯鞘型複合単繊維の横断面の幅ＹのＹ／２となる横断面の中央部位置Ｐにおける芯成分Ｍの中央部幅Ｇと鞘成分Ｂの開口部幅Ｎの比を求めたものである。鞘部分Ｂの異型度の算出法を図１に基づいて具体的に説明する。顕微鏡拡大写真の芯鞘型複合単繊維Ａの鞘部分Ｂの開口部Ｈ側における両先端部を結ぶ接続線ａを引く。その接続線ａと鞘部分Ｂの開口部Ｈ側における両先端部との接点間隔が鞘部分Ｂの開口部幅Ｎである。
【００２９】  次に、開口部幅Ｎの中央部であるＮ／２の位置から芯鞘型複合単繊維Ａの鞘部分Ｂの凸部に向けた垂直線ｂを引く。更に、鞘部分Ｂの左側最凸部位置に接し、かつ、垂直線ｂに対し垂直線ｔを引く。接続線ａと垂直線ｔは平行であり、この間隔が芯鞘型複合単繊維Ａの横断面の幅Ｙとなる。更に、横断面の幅Ｙの中央部であるＹ／２の位置から垂直線ｂに対し、垂直線を引き、芯鞘型複合単繊維Ａの横断面の中央部位置Ｐとする。この中央部位置Ｐにおける芯成分Ｍの幅が芯鞘型複合単繊維Ａの芯成分Ｍの中央部幅Ｇとなる。評価数は、一本のマルチフィラメント糸における任意の２ヶ所からの包埋法顕微鏡拡大写真から、芯鞘型複合単繊維の合計７２本の平均値を求めて表した。また、本発明のマルチフィラメント糸には、仮撚捲縮加工が施されることが好ましい態様である。図１のような鞘部分ＢがＵ型断面形状の芯鞘型複合単繊維からなるマルチフィラメント糸を仮撚捲縮加工することにより、図２のようにマルチフィラメント糸を構成する各芯鞘型複合単繊維に不定形な断面変形が生じることから、編織物を形成後に芯部分Ｍを溶出することにより、図３に示されるように、その断面形状を文字でモデル的に言い表すならば、イのような略Ｕ型形状、ロのような略Ｃ型形状およびハのような略Ｖ型形状の不定形な断面形状の単繊維が混合されたマルチフィラメント糸を形成することができる。本発明の芯鞘型複合単繊維からなるマルチフィラメント糸のＵ型断面形状に、略Ｕ型形状、略Ｃ型形状および略Ｖ型形状のいずれもが含まれる。仮撚捲縮加工糸を得る方法としては、芯鞘型複合単繊維からなる糸条を紡糸後、一旦ドラムに巻き取った後、更に、延伸と仮撚捲縮加工を同時に行う方法、または、紡糸後、糸条を一旦ドラムに巻き取った後に延伸されたものは、更にその後、通常の仮撚加工機で捲縮加工することにより、仮撚捲縮加工糸を得ることができる。特に、紡糸後、一旦ドラムに巻き取った後に延伸仮撚捲縮加工をする方法が、コスト的にも品質的にも好ましく適用されるものである。このように仮撚捲縮加工を施すことにより、ストレッチ性と嵩高性を有する捲縮加工糸を得ることができる。また、本発明では、一旦ドラムに巻き取った部分配向複合繊維を、他の糸条との異繊度混繊加工や空気混繊加工などの複合延伸仮撚加工等を行うことも好ましく適用することができる。この仮撚捲縮加工糸の代表的な特性としての伸縮復元率は、１５〜４０％であることが好ましく、より好ましくは、２０〜３０％である。伸縮復元率が１５％未満の場合は、編織物の嵩高性およびストレッチ性が不足する傾向があり、また、伸縮復元率が４０％を超えると、編織物の風合いが粗硬化するとともに、表面品位が悪化する場合がある。この伸縮復元率の評価法は、ＪＩＳ Ｌ１０１３：２０１２の化学繊維フィラメント糸試験方法第８．１２項の記載に準ずるものである。本発明の編織物は、断面の異形度が０．６〜３．６であるＵ型形状の単繊維からなるマルチフィラメント糸を３０質量％以上含むものである。この単繊維の異形度は、先に図１を用いて述べた定義と同様にして求められ、その値は０．６〜３．６であり、好ましくは０．７〜２．７であり、より好ましくは０．８〜２．０である。この横断面の異形度が０．６未満の場合は、単繊維の溝開口部の幅Ｎが広くなるため、単繊維同志が重なり合ったり、食い込み合ったりすることにより、後述する最終加工された編織物の嵩高性が低くなり易く、また、編物や織物表面の光沢斑やヨコ筋斑およびタテ筋斑が発生し易くなり品位的において劣ることになる。また、この横断面の異形度が３．６を超える場合は、単繊維の溝開口部の幅Ｎが狭くなるため、芯成分ポリマーが完全溶出され難く単繊維内部に残留し、最終加工品において、タテ筋やヨコ段の発生および芯成分ポリマーの残留に起因する染色堅牢度低下などが惹起され、最終加工品での品位や品質劣化等の問題を引き起こし易い。更には、芯部分Ｍのポリマーの溶出時間が長くかかることからのコストアップの要因ともなる。なお、鞘部分の断面の異形度が０．６〜３．６の範囲でないものが１５質量％以下の割合で含まれていてもよい。１５質量％以下ならば最終加工された編織物の嵩高性の低下は少なく、また、編織物表面の光沢斑、ヨコ筋斑およびタテ筋斑などの品位や品質的問題の発生も引き起こし難い。本発明の編織物は、前記の芯鞘型複合単繊維からなる本発明のマルチフィラメント糸の芯鞘型複合単繊維の芯部分Ｍを溶出除去することにより、好ましくは、単繊維表面の長手方向に沿って延びる一本の溝を持つ略Ｕ型形状、略Ｃ型形状および略Ｖ型形状の単繊維イ、ロ、ハが混合されたマルチフィラメント糸の仮撚捲縮加工糸を含むものである。この不定形な断面形状の単繊維については、図３に基づき具体的に説明する。
【００３０】  図３は、単繊維本数が３６本からなる一本のマルチフィラメント糸の仮撚捲縮加工糸を包埋法により処理した顕微鏡写真の一例であるが、この図３において、各単繊維は、その断面の一部が開いた溝開口部の幅ｎを有しており、この溝開口部の幅ｎは、各単繊維表面の長手方向に沿って延びる一本の溝状形態を成している。
【００３１】  また、図３において、各単繊維におけるその溝の断面形状も異なっており、単繊維イのような断面が略Ｕ型形状、単繊維ロのような略Ｃ型形状および単繊維ハのような略Ｖ型形状の不定形な断面形状を有する単繊維が混合された集合体となっている。次に、ここで述べるマルチフィラメント糸を構成する単繊維の断面の異形度について、具体的に図４、図５、図６に基づき説明する。単繊維イのような略Ｕ型形状について図４、単繊維ロのような略Ｃ型形状について図５、単繊維ハのような略Ｖ型について図６に基づいて説明するが、基本的な考え方は図１を用いて前述した異形度の定義と同じである。
【００３２】  図４は、本発明で用いられる異形断面形状の単繊維の断面形状の一態様を示す断面図である。ここで図４は、具体的に、図３に示される略Ｕ型形状の単繊維イの模式断面図であり、包埋法による顕微鏡拡大写真から、単繊維の横断面幅ｙのｙ／２となる横断面の中央ｐにおける空洞部の中央部幅ｇと単繊維の溝開口部の幅ｎの比を求めたものである。即ち、単繊維の異形度＝ｇ／ｎである。ここで、ｇは単繊維の空洞部（溝部）の中央部幅を表し、ｎは単繊維の溝開口部の幅を表す。略Ｕ型形状の鞘部分Ｂの異型度（ｇ／ｎ）の算出法を図４に基づいて具体的に説明する。顕微鏡拡大写真の単繊維の鞘部分Ｂの開口部側における両先端部を結ぶ接続線ａを引く。その接続線ａと鞘部分Ｂの開口部側における両先端部との接点間隔が鞘部分Ｂの開口部幅ｎである。
【００３３】  次に、開口部幅ｎの中央部であるｎ／２の位置から芯鞘型複合単繊維Ａの鞘部分Ｂの凸部に向けた垂直線ｂを引く。更に、鞘部分Ｂの左側最凸部位置に接し、かつ、垂直線ｂに対し垂直線ｔを引く。接続線ａと垂直線ｔは平行であり、この間隔が単繊維の横断面の幅ｙとなる。更に、横断面の幅ｙの中央部であるｙ／２の位置から垂直線ｂに対し垂直線を引き、単繊維の横断面の中央部位置ｐとする。この中央部位置ｐにおける空洞部（溝部）Ｅの中央部幅ｇとなる。
【００３４】  同様に、図５は、図３に示される略Ｃ型形状の単繊維ロの模式断面図であり、図６は、図３に示される略Ｖ型形状の単繊維ハの模式断面図であり、前述と同様にして各単繊維の異形度（ｇ／ｎ）を算出することができる。評価数は、一本のマルチフィラメント糸における任意の２ヶ所からの包埋法顕微鏡拡大写真から、単繊維の合計７２本の異形度（ｇ／ｎ）を算出し、その平均値を求めて表した。また、顕微鏡拡大写真から単繊維の鞘部Ｂが繊維長さ方向に完全に割れた形態や欠けた形態で異型度（ｇ／ｎ）が算出できないものは、算出本数から除外する。
【００３５】  ここで、各単繊維の断面形状において、具体的な略Ｕ型形状は、図３の単繊維イおよび図４のように、単繊維の断面形状内側がＵ型形状に湾曲しており、単繊維の溝開口部の幅ｎと空洞部（溝部）の中央部幅ｇが、ほぼ同等（ｎ≒ｇ）のものをいう。
【００３６】  また、略Ｃ型形状は、図３の単繊維ロおよび図５のように単繊維の断面形状内側が円弧状に湾曲しており、単繊維の溝開口部の幅ｎよりも空洞部（溝部）の中央部幅ｇが広い（ｎ＜ｇ）ものをいい、略Ｖ型形状は、図３の単繊維ハおよび図６のように、単繊維の断面形状の内側底部が略Ｕ型形状よりもＶ字形状に狭くなっており、単繊維の溝開口部の幅ｎが空洞部（溝部）の中央部幅ｇよりも広い（ｎ＞ｇ）ものをいう。このように、図３においては、略Ｕ型形状、略Ｃ型形状および略Ｖ型形状の少なくとも３種類の不定形な形状の繊維が混合されて、一本のマルチフィラメント糸が構成されている。
【００３７】  本発明の編織物の単繊維の断面形状は、古くから提案されている代表的なＣ型断面形状糸に比べ、図２における芯部分Ｍを溶出除去する前の芯鞘型複合単繊維の鞘部分Ｂの断面形状が略Ｕ型形状、略Ｃ型形状および略Ｖ型形状として鞘部分Ｂの開口部Ｈが十分に広いため、染色加工工程での芯部分Ｍの安定的な溶出除去と、更には、芯部分溶出除去後の一本のマルチフィラメント糸の各単繊維が異なった少なくとも２種類の異形断面形状の繊維が混合され、かつ、各単繊維の開口部の方向が好適には不均一なことから、編織物の染色斑やタテ筋およびヨコ段の問題の発生も起こし難い。
【００３８】  更には、この略Ｕ型形状、略Ｃ型形状および略Ｖ型形状の少なくとも２種類の形状の単繊維が混合されて、一本のマルチフィラメント糸の集合体となることにより、編織物において単独断面形状の集合体に比べて、各単繊維同志の重なり合いや食い込み合いが避けられ、かつ各単繊維内部の溝部の空隙率の大きさから、生地の軽量性と嵩高性に富み、保温性にも優れた編織物が得られる。
【００３９】  また、本発明においては、この略Ｕ型形状、略Ｃ型形状および略Ｖ型形状は、各単繊維の長手方向に沿って、各形状が均一に形成されていてもよく、あるいは、各単繊維の長手方向に沿って、各形状がランダムに混合され形成されていることも許容される。
【００４０】  また、本発明においては、略Ｕ型形状、略Ｃ型形状および略Ｖ型形状の３種類の形状の単繊維が必ずしも混合される必要はないが、少なくとも２種類の形状が混合されることが好ましい。
【００４１】  これらの各単繊維の好ましい配合割合は、略Ｕ型形状の単繊維イが好ましくは３０〜６０質量％であり、略Ｃ型形状の単繊維ロが好ましくは３０〜６０質量％であり、略Ｖ型形状の単繊維ハが好ましくは５〜３０質量％であり、より好ましくは、略Ｕ型形状の単繊維イが４０〜５０質量％であり、略Ｃ型形状の単繊維ロが４０〜５０質量％であり、略Ｖ型形状の単繊維ハが７〜２０質量％である。また、本発明の編織物は、これらの不定形な異形断面形状の単繊維が混合されたマルチフィラメント糸の仮撚捲縮加工糸を３０質量％以上含むことが好ましい態様である。本発明の編織物において、これらのマルチフィラメント糸の仮撚捲縮加工糸の割合は、４０〜１００質量％であることがより好ましく、特に好ましくは５０〜１００質量％である。仮撚捲縮加工糸の割合が３０質量％未満の場合は、生地の軽量性と嵩高性に欠け、保温性にも劣ることになる。
【００４２】  本発明の編織物は、その嵩高度指数が１．２以上であることが好ましい態様である。嵩高度指数の基礎となる嵩高度の評価法は、実施例において述べる。次に、先の芯鞘型複合単繊維の仮撚捲縮加工糸を用いた編織物を形成する芯鞘型複合単繊維の芯部分Ｍを溶出除去することにより、図３に示されるように芯部分Ｍを溶出除去して得られた後の編織物の嵩高度と、鞘部分と同一の素材からなる通常の丸型断面原糸の仮撚捲縮加工糸であり、先の芯鞘型複合単繊維の芯部分Ｍを溶出除去する前と同一総繊度で、同一単繊度の原糸（比較原糸とする）を使用した編織物の嵩高度を各々評価し、かつ比較原糸使いの嵩高度を１．０としたときの、芯鞘型複合単繊維の芯部分溶出後の編織物の嵩高度の比較値を示す。・嵩高度指数＝Ｊ／Ｋ  ここで、Ｊは芯部分Ｍを溶出除去して得られた後の編織物の嵩高度（ｃｍ３／ｇ）を表し、Ｋは比較原糸使いの編織物の嵩高度（ｃｍ３／ｇ）を表す。この嵩高度指数は、後述する芯鞘型複合単繊維の鞘部分Ｂに対する芯部分Ｍの複合比率が３０質量％以上のマルチフィラメント糸からなる仮撚捲縮加工糸を編織物に３０質量％以上混合させることにより得られる。更に、編織物設計において、構成原糸の間隙を多くとることにより、より嵩高度指数を大きくすることができる。この嵩高度指数が１．２未満の場合は、軽量を特徴とする編織物として嵩高性が少ない場合がある。この嵩高度指数は１．２〜５．０であることが好ましく、より好ましくは１．２〜３．０である。一方、嵩高度指数が５．０を超える場合は、軽量を特徴とする編織物として嵩高性には優れるものの、編織物の嵩高性が大きくなり過ぎ動き難くなると共に、破裂強力や引裂強力にも劣る傾向がある。
【００４３】  また、本発明の編織物は、目付当たりの保温性指数が１．２以上であることが好ましい態様である。
【００４４】  目付当たりの保温性指数の基礎となる保温性（ＣＬＯ値）の評価法は、実施例において具体的に述べる。この目付当たりの保温性指数は、前述した芯鞘型複合単繊維の仮撚捲縮加工糸の芯部分Ｍを溶出除去した後の編織物の保温性（ＣＬＯ値）を目付で割り、また、鞘部分と同一の素材からなる一般的に使用される通常の丸型断面原糸の仮撚捲縮加工糸であり、先の芯鞘複合繊維糸の芯部分Ｍを溶出除去する前と同一総繊度で、同一単繊度の通常原糸（比較原糸とする）を使用した編織物の保温性（ＣＬＯ値）を目付で割り、かつ比較原糸使いの目付当たりの保温性（ＣＬＯ値）を１．０としたときの芯鞘複合繊維糸の芯部溶出後の生地の目付当たりの保温性（ＣＬＯ値）の比較値を示す。・保温性指数＝（Ｑ／Ｒ）／（Ｌ／Ｚ）  ここで、Ｑは芯部分Ｍを溶出除去して得られた後の編織物の保温性（ＣＬＯ値）を表し、Ｒは芯部分Ｍを溶出除去して得られた後の編織物の目付（ｇ／ｍ２）を表す。また、Ｌは比較原糸使いの保温性（ＣＬＯ値）を表し、Ｚは比較原糸使いの編織物の目付（ｇ／ｍ２）を表す。この目付当たりの保温性指数は、後述する芯鞘型複合単繊維の鞘部分Ｂに対する芯部分Ｍの複合比率が３０質量％以上のマルチフィラメント糸からなる仮撚捲縮加工糸を編織物に３０質量％以上混合させることにより得られる。更に、編織物設計において、構成原糸の間隙を多くとることにより不動空気層が形成されることから、より目付当たりの保温性指数を大きくすることができる。この目付当たりの保温性指数が１．２未満の場合は、軽量を特徴とする編織物として保温性が低い場合がある。保温性指数は１．２〜４．０であることが好ましく、特に好ましくは１．２〜３．５である。一方、保温性指数が４．０を超える場合は、軽量を特徴とする編織物として保温性には優れているものの、前述と同様に編織物の嵩高性が大きくなり過ぎ、動き難くなると共に破裂強力や引裂強力にも劣る傾向がある。本発明の編織物の製造方法は、芯部分Ｍがポリエステル系易溶出共重合物からなり、鞘部分Ｂに対する芯部分Ｍの複合比率が３０〜７０質量％である芯鞘型複合単繊維からなるマルチフィラメント糸の捲縮加工糸を用いた編織物を、アルカリ液中に浸漬してその芯部分Ｍを溶出除去する方法である。即ち、本発明で用いられる異形断面形状の単繊維が混合されたマルチフィラメント糸を形成する鞘部分ＢがＵ型断面形状の芯鞘型複合単繊維は、図１および図２に示されるように、鞘部分Ｂと芯部分Ｍの２種類の繊維形成性ポリマーから成るものであり、その芯部分Ｍの芯成分ポリマーは、鞘部分Ｂの鞘成分ポリマーに比べて、アルカリ性水溶液に対して溶出し易いポリエステル系の易溶出共重合物である。本発明の軽量を特徴とする編織物は、製編織後にアルカリ性水溶液により溶剤減量を施し、芯鞘型複合単繊維の芯部分Ｍを溶出除去して、図３に示されるような空洞部Ｅを有する断面構造を形成させるため、鞘部分Ｂの溶剤浸食を低減させなければならない。鞘部分Ｂが溶剤浸食を受けた場合、編織物の破裂強力や引裂強力が低下するだけでなく、品質や品位の低下を伴うことになるからである。繊維断面形状の鞘部分ＢをＵ型形状の芯鞘複合形態にすることにより、芯部分Ｍのポリマーは、鞘部��Ｂの開口部Ｈが広いことから、容易に、かつ、安定的に溶出され、図３に示されるように単繊維の溝開口部の幅ｎが広く形成される。本発明は、これらのことから、前述した芯鞘型複合単繊維の鞘部分の断面の異形度（Ｇ／Ｎ）を０．９〜１．３にすること、および、芯鞘型複合単繊維からなる仮撚捲縮加工糸の芯部溶出後の異形度（ｇ／ｎ）を０．６〜３．６にすることにより、従来のＣ型断面形状の繊維から生ずる種々の課題を解決したものである。
【００４５】  本発明で用いられるこの芯鞘型複合単繊維の芯成分ポリマーは、アルカリ性水溶液に対してより易溶出性が求められる観点から、ポリエチレングリコールを共重合させたポリエチレンテレフタレートであることが好ましい。特に、質量平均分子量５００〜８０００のポリエチレングリコールを８〜７０質量％共重合させたポリエチレンテレフタレートが好ましく用いられる。このことにより、芯部分Ｍの除去の際にアルカリ性水溶液による溶出除去性が向上し、高品質な編織物が得られるとともに、製糸安定性が向上する。更に好ましいポリエチレングリコールの質量平均分子量は４０００〜６０００であり、その好ましい共重合量は３０〜７０質量％である。
【００４６】  また、芯成分ポリマーは、テレフタル酸とポリエチレングリコールと５−スルホイソフタル酸塩との共重合物であることも好ましい態様である。
【００４７】  更に、芯成分ポリマーには、５−スルホイソフタル酸塩以外に、アルカリ性水溶液による溶出除去性と製糸安定性を妨げない範囲で、アジピン酸、イソフタル酸、セバシン酸、フタル酸、ナフタレンジカルボン酸、４，４’−ジフェニルジカルボン酸、シクロヘキサンジカルボン酸等のジカルボン酸およびそのエステル形成性誘導体、ジエチレングリコール、ヘキサメチレングリコール、ネオペンチルグリコール、シクロヘキサンジメタノール等のジオキシ化合物、ｐ−（β−オキシエトキシ）安息香酸等のオキシカルボン酸およびそのエステル形成性誘導体等を共重合させることができる。
【００４８】  この芯鞘複合形態で構成された鞘部分Ｂに対する芯部分Ｍの複合比率は、３０〜７０質量％であることが好ましい。
【００４９】  この鞘部分Ｂに対する芯部分Ｍの複合比率について、嵩高感、軽量感および保温性の観点から、更には芯部分Ｍの溶出除去後の編織物の破裂強力や引裂強力を考慮して、芯部分Ｍの複合比率は設定されるが、芯部分Ｍの複合比率は、より好ましくは４０〜６０質量％であり、更に好ましくは５０質量％である。
【００５０】  この芯部分Ｍの複合比率が３０質量％未満の場合は、編織物の破裂強力や引裂強力は満足するものの、嵩高感や軽量感、更には、保温性に劣る場合がある。また、芯部分Ｍの複合比率が７０質量％を超える場合は、嵩高感、軽量感および保温性は満足するものの、染色工程での物理的圧力で単繊維の大きな変形や鞘部分Ｂの割れ、更には、編織物の破裂強力や引裂強力にも劣る場合がある。
【００５１】  同様の理由から、鞘部分Ｂの厚さは、５〜２０ミクロンであることが好ましい態様である。
【００５２】  更に、製糸性を向上させる観点および光沢感を抑える観点から、鞘成分中に酸化チタン粒子が０．０５〜２．５質量％含有されてなることが好ましい態様である。
【００５３】  また、鞘部分Ｂに対する芯部分Ｍの複合比率を３０〜７０質量％とし、更に、鞘部分Ｂの厚さを５〜２０ミクロンとする芯鞘複合形態のマルチフィラメント糸を仮撚捲縮加工糸にすることにより、従来の異形断面形状のストレートなフィラメント糸にはない、図３に示されるような略Ｕ型、略Ｃ型および略Ｖ型の不定型な異形断面形状の単繊維が混合された繊維集合体が得られやすく編織物の嵩高性と軽量性および保温性を有し、更には、品位と品質を維持することができる。本発明の軽量を特徴とする編織物は、製編または製織された後、染色加工工程でリラックス処理と精練処理を行い、その後、アルカリ性水溶液中で芯部分Ｍを溶出除去し、空洞部Ｅを有する異形断面形状を形成するものである。アルカリ性水溶液中での芯部分の溶出除去には、一般的に水酸化ナトリウム水溶液が用いられ、水で希釈した好適には１．５〜４．５％の水酸化ナトリウム水溶液を８０〜９８℃の範囲の温度に加熱し、２０〜５０分程度の処理を行う。使用する設備としては、一般的に使用される液流リラクサー、連続リラクサーおよび液流染色機等を使用することができる。本発明の編織物の製造方法の好ましい態様によれば、前記の鞘部分Ｂは、ポリエステル系ポリマーまたはポリアミド系ポリマーである。  
【００５４】  鞘部分Ｂがポリエステル系ポリマーの場合は、その繊維形成性ポリマーとして、ポリエチレンテレフタレート、ポリトリメチレンテレフタレート、ポリブチレンテレフタレートおよびカチオン可染ポリエステルなどが好ましく適用される。また、鞘部分Ｂがポリアミド系ポリマーの場合は、その繊維形成性ポリマーとして、ナイロン６、ナイロン６６、ナイロン６１０、ナイロン５６およびナイロン１１などが好ましく適用される。
【００５５】  鞘部分Ｂにポリアミド系ポリマーを用いたポリエステル芯鞘型複合単繊維からなる糸条を得る方法としては、ポリエステル系ポリマーを用いたポリエステル芯鞘型複合単繊維からなる糸条を得る方法に類似した、ナイロン専用の製造設備が用いられる。
【００５６】  本発明の編織物の製造方法の好ましい態様によれば、本発明で用いられる捲縮加工糸において、用いられる単繊維の単繊維繊度は、０．５デシテックス以上１１デシテックス以下であり、総繊度が１１デシテックス以上５５０デシテックス以下である。この単繊維繊度および総繊度は、アルカリ性水溶液中に浸漬して芯部分Ｍを溶出除去する前の芯鞘型複合単繊維からなる仮撚捲縮加工糸についての繊度である。前述した芯鞘型複合単繊維における鞘部分Ｂに対する芯部分Ｍの複合比率は、好ましくは３０〜７０質量％であることから、アルカリ性水溶液中に浸漬して芯部分Ｍを溶出除去した後の繊度は、芯部分Ｍを溶出する前の単繊維繊度が０．５デシテックスの場合は０．３５〜０．１５デシテックスとなり、同様に１１デシテックスの場合は７．７〜３．３デシテックスとなる。また、芯部分Ｍを溶出する前の総繊度が１１デシテックスの場合は、アルカリ性水溶液中に浸漬して芯部分Ｍを溶出除去した後の繊度は、７．７〜３．３デシテックスとなり、同様に５５０デシテックスの場合は３８５〜１６５デシテックスとなる。上記のように、芯部分Ｍを溶出除去する前の単繊維繊度を１１デシテックス以下とすることにより、編織物の風合いをソフトなものとし、衣料用および資材用として好ましく使用することができる。また、単繊維繊度を０．５デシテックス以上、さらに好ましくは、１．１デシテックス以上とすることより芯鞘型複合繊維からなるマルチフィラメント糸の製糸性および仮撚捲縮加工性が良好となる。
【００５７】  また、単繊維繊度が０．５デシテックス未満の場合は、衣料として着用したとき、擦れによる毛羽立ちや毛玉が発生し易く、品位的に劣るものとなることがある。一方、単繊維繊度が１１デシテックスを超えると、衣料用の場合、風合いが粗硬となり肌触りにも劣ることになることがある。
【００５８】  また、芯部分Ｍを溶出除去する前の総繊度を１１〜５５０デシテックスの範囲とすることにより、薄地から厚地までの衣料用途や資材用途に幅広く適用することができる。
【００５９】  本発明の編織物の製造方法の好ましい態様によれば、芯部分Ｍが溶出除去された後のマルチフィラメント糸の内表面および／または外表面に、機能剤を付与することができる。
【００６０】  付与させる機能剤としては、求められる用途や要望により適宜選択することができるが、例えば、撥水加工剤、防汚加工剤、抗菌加工剤、消臭加工剤、防臭加工剤、難燃加工剤、吸汗加工剤、吸湿加工剤、防カビ加工剤および紫外線吸収加工剤を好ましく適用することができる。これらの機能剤の付与は、染色加工工程で芯鞘複合繊維の芯部分Ｍを溶出除去した後に付与加工を行うことが好ましい態様である。
【００６１】  芯部分Ｍが溶出除去された後のマルチフィラメント糸を構成する単繊維は、機能剤が、その断面形状の外表面のみならず異形断面形状の繊維の内表面にまで付着することにより付着面積が大きくなると共に、マルチフィラメント糸を構成する単繊維の内表面が、図３に示される空洞部Ｅのような凹状の窪みのため、摩擦や洗濯耐久性に優れ、従来の耐久性不足や風合い粗硬化の問題を解決することになる。機能剤を付与する加工方法は、染色加工工程で通常行われている方法に準じて行うことができる。本発明の軽量を特徴とする編織物は、前述の芯鞘型複合単繊維から得られる単繊維からなるマルチフィラメント糸を１００％用いる場合の他に、他の繊維素材との混用も好ましく適用される。他の繊維素材との混用方法としては、通常の交編、交織、交撚、引き揃え、カバーリングおよび混繊等を採用することができ、狙い用途、編織物形成法および編織物組織等に応じて適宜使い分けすることができる。
【００６２】  他の混用繊維素材としては、合成繊維であるポリエステル系繊維、ポリアミド系繊維、ポリアクリルニトリル系繊維、ポリビニールアルコール系繊維、ポリ塩化ビニール系繊維、ポリウレタン系繊維もしくは半合成繊維であるアセテート系繊維もしくは再生繊維であるビスコース・レーヨン、キュプラを含むセルロース系繊維、牛乳蛋白繊維、大豆蛋白繊維を含む蛋白質系繊維、ポリ乳酸系繊維、もしくはこれらのフィラメント糸使いや紡績糸使い、または、混紡糸使い、もしくは綿や麻を含む植物系天然繊維、もしくは羊毛、カシミヤや絹を含む動物系天然繊維、または更に、これらの混紡糸使い等が挙げられる。
【００６３】  本発明の軽量を特徴とする編織物の形成法において、編物は通常の緯編地または経編地からなる。緯編地としては、丸編地であるシングル丸編地やダブル丸編地、パイル丸編地、横編地、靴下編地および成型編地があり、各々の専用編機を用いて製編することができる。また、経編地としては、トリコット編地であるシングルトリコット編地やダブルトリコット編地、ラッシェル編地であるシングルラッシェル編地やダブルラッシェル編地、およびミラニーズ編地である平型ミラニーズ編地や円形ミラニーズ編地等があり、これらも各々の専用編機を用いて製編することができる。
【００６４】  また、織物は、通常の一重組織または二重組織からなる。一重組織としては、平織、綾織、朱子織およびそれらの変化組織が挙げられる。二重組織としては、タテ二重組織、ヨコ二重組織およびタテヨコ二重組織等があり、これらの織物もウォータージェット織機、エアージェット織機、レピア織機およびパイル織機などの専用織機を用いて製織することができる。
【００６５】  また、製編織された生機の熱処理、精練や染色等の加工は、アルカリ性水溶液による芯鞘型複合単繊維の芯部分Ｍの溶出除去加工以外は、通常の編織物の加工法に準じて行うことができる。また、染色段階での付帯加工として、前述した機能剤付与加工以外の後加工として、カレンダー加工、エンボス加工、シワ加工、起毛加工、プリント加工およびオパール加工等、最終用途の要求特性に応じて適宜付与することができる。本発明の軽量を特徴とする編織物は、適宜選択することにより、次のように幅広く用途展開することが可能である。例えば、衣料用途では、スポーツウエア類、水着類、肌着類、インナーウエア用ファンデーション類、ユニフォームウエア類、アウターウエア類、セーター・カーディガン類、手袋類、パンティストッキング類、タイツ類およびソックス類等に好ましく使用することができる。
【００６６】  また、資材用途では、カーシートを含む座席シート類、靴材類、鞄材類、衣料用芯地および裏地類、レース類、カーテン類、建築用断熱材および梱包用クッション材等に好ましく使用することができる。
【００６７】  本発明の軽量を特徴とする編織物の強力は、用途によって要求度が異なるが、編物の破裂強力は、０．２５Ｍｐａ以上が好ましく、より好ましくは０．３Ｍｐａ以上である。この破裂強力の評価法は、ＪＩＳ Ｌ１０９６：２０１２の第８．１８．１項に記載のＡ法（ミューレン形法）に準ずるものである。
【００６８】  また、織物の引裂強力は、５．０Ｎ以上が好ましく、より好ましくは６．０Ｎ以上である。この引裂強力の評価法は、ＪＩＳ Ｌ１０９６：２０１２の第８．１７．４項に記載のＤ法（ベンジュラム法）に準ずるものである。
【実施例】
【００６９】  次に、本発明のマルチフィラメント糸および軽量を特徴とする織編物について、実施例を挙げて更に具体的に説明するが、本発明はこれらに限定されるものではない。本発明において用いた評価は、それぞれ次の方法により行ったものである。【００７０】  （１）編織物の目付  編織物の目付について、最終加工上がりの編物と織物から、ＪＩＳ Ｌ１０９６：２０１２の第８．３．２項に記載のＡ法（ＪＩＳ法）に準じて測定を行った。【００７１】  即ち、最終加工上がりの編物と織物から、２０ｃｍ×２０ｃｍの試験片２枚を採取し、それぞれの標準状態における質量（ｇ）を量り、次の式によって１ｍ２当たりの質量（ｇ／ｍ２）を求め、その平均値を算出し、四捨五入して目付（ｇ／ｍ２）とした。・目付（ｇ／ｍ２）＝Ｗ／Ａ  ここで、Ｗは標準状態における試験片の質量（ｇ）を表し、Ａは試験片の面積（ｍ２）を表す。【００７２】  （２）編織物の目付軽減率  一般的に使用される通常の丸型断面原糸（中空糸ではない中実糸で本発明の芯鞘型複合単繊維マルチアィラメント糸の仮撚捲縮加工と同条件の仮撚捲縮加工糸）であり、先の芯鞘型複合単繊維の仮撚捲縮加工糸からなる編織物の芯部分Ｍを溶出除去する前と同一総繊度で、同一単繊維繊度の原糸（比較原糸とする）を使用し、かつ、同一編織物設計による編織物の目付に対し、本発明の芯鞘型複合単繊維からなる編織物の芯部分Ｍを溶出除去した後の編織物の目付の差を目付軽減率（％）で表した。【００７３】  （３）編織物の厚さ  編織物の厚さについて、最終加工上がりの編物と織物から、ＪＩＳ Ｌ１０９６：２０１２の第８．４項に記載のＡ法（ＪＩＳ法）に準じて測定を行った。即ち、試料の異なる５か所について厚さ測定器を用いて、一定時間および一定圧力の下で厚さ（ｍｍ）を測り、その平均値を算出し四捨五入して小数点以下２桁で表した。測定時の一定圧力は、０．７Ｋｐａとした。【００７４】  （４）編織物の嵩高度  上記で求めた編織物の目付（ｇ／ｍ２）と厚さ（ｍｍ）から、次の式によって嵩高度（ｃｍ３／ｇ）を求め、四捨五入して小数点以下１桁で表した。・嵩高度（ｃｍ３／ｇ）＝ｔ／ｗ×１０００  ここで、ｔは試料の厚さ（ｍｍ）を表し、ｗは試料の目付（ｇ／ｍ２）を表す。【００７５】  （５）嵩高度指数  本発明で用いられる芯鞘型複合単繊維からなる仮撚捲縮加工糸の芯部分Ｍを溶出除去した後の編織物の嵩高度と、鞘部分と同一の素材からなる一般的に使用される通常の丸型断面原糸の仮撚捲縮加工糸で、先の芯鞘型複合繊維糸の芯部分Ｍを溶出除去する前と同一総繊度で、同一単繊度の原糸（比較原糸とする）を使用した編織物の嵩高度を各々求め、かつ比較原糸使いの嵩高度を１．０としたときの、芯鞘型複合単繊維からなる仮撚捲縮加工糸における芯部分Ｍの溶出後の編織物の嵩高度の比較値を示す。数値が大きい程、嵩高性があることを示す。【００７６】  （６）編織物の保温性（ＣＬＯ値）  温度２０℃、湿度６５％に設定された調温室内で、カトーテック（株）製の精密迅速熱物性測定装置ＫＥＳ−Ｆ７（サーモラボ）を用い、４０℃の温度に設定された１０ｃｍ×１０ｃｍの熱板（ＢＴ・Ｂｏｘ）の上に、１０ｃｍ×１０ｃｍに採取した最終加工上がりの試料（編織物）をのせ、１分間４０℃の温度を保つための消費電力（Ｗ）を測定し、次の式によって保温性（ＣＬＯ値）を求め、試料３枚の平均値を四捨五入して小数点以下３桁で表した。・ＣＬＯ値＝［△Ｔ×０．０１］／［Ｗ×０．１５５］  ここで、△Ｔは熱板４０℃−ＢＴ・Ｂｏｘ内温度を表し、０．０１は熱板（ＢＴ・Ｂｏｘ）の面積（ｍ２）を表し、Ｗは消費電力を表し、０．１５５は定数を表す。【００７７】  （７）目付当たり保温性指数  本発明で用いられる芯鞘型複合単繊維からなる仮撚捲縮加工糸の芯部分Ｍを溶出除去した後の編織物の保温性（ＣＬＯ値）を目付で割り、また、鞘部分と同一の素材からなる一般的に使用される通常の丸型断面原糸の仮撚捲縮加工糸であり、先の芯鞘型複合単繊維からなる仮撚捲縮加工糸の芯部分Ｍを溶出除去する前と同一総繊度で、同一単繊度の原糸（比較原糸とする）を使用した編織物の保温性（ＣＬＯ値）を目付で割り、かつ比較原糸使いの目付当たりの保温性（ＣＬＯ値）を１．０としたときの、芯鞘型複合単繊維からなる仮撚捲縮加工糸における芯部分Ｍ溶出後の編織物の目付当たりの保温性（ＣＬＯ値）の比較値を示す。数値が大きい程、目付当たりの保温性が高いことを示す。【００７８】  （８）仮撚捲縮加工前で芯部分溶出除去前の芯鞘型複合単繊維の断面の異形度（Ｇ／Ｎ）図１に示されるような芯鞘型複合単繊維で３６本からなるマルチフィラメント糸をパラフィンで包埋した後、その包埋フィラメント糸の断面を薄切りにし、更に、カチオン染料で芯部分Ｍを染色（切片染色）した後、顕微鏡拡大写真（６００倍）を撮影した。この顕微鏡拡大写真から、各芯鞘型複合単繊維からなる仮撚捲縮加工前の横断面の中央位置Ｐにおける芯成分Ｍの中央部幅Ｇ（ｍｍ）と各芯鞘型複合単繊維からなる仮撚捲縮加工前の横断面における鞘成分Ｂの開口部幅Ｎ（ｍｍ）を求めた。この芯鞘型複合単繊維の異形度（Ｇ／Ｎ）は、一本のマルチフィラメント糸における任意の２ヶ所からの包埋法顕微鏡拡大写真から、単繊維の合計７２本の平均値を求め、四捨五入して小数点以下１桁で表したものである。・芯鞘型複合単繊維の異形度＝Ｇ／Ｎここで、Ｇは芯鞘複合単繊維の横断面中心部における芯成分の中央部幅を表し、    Ｎは芯鞘複合単繊維の横断面における鞘成分の開口部幅を表す。（９）仮撚捲縮加工後で芯部分溶出除去後の単繊維の異形度（ｇ／ｎ）  図３に示されるような単繊維３６本からなる一本のマルチフィラメント糸の包埋法による顕微鏡拡大写真（６００倍）を撮影した後、図４、図５および図６に示されるように各単繊維の横断面の中央位置ｐにおける中央部幅ｇ（ｍｍ）と各単繊維の溝開口部の幅ｎ（ｍｍ）を求めた。この単繊維の異形度（ｇ／ｎ）は、次式から一本のマルチフィラメント糸における任意の２ヶ所からの包埋法顕微鏡拡大写真から、単繊維の合計７２本の平均値を求め、四捨五入して小数点以下１桁で表したものである。・単繊維の異形度＝ｇ／ｎここで、ｇは単繊維の空洞部（溝部）の中央部幅を表し、ｎは単繊維の溝開口部の幅を表す。【００７９】  （１０）軽量感とソフト感  最終加工上がりの編物と織物を手に持ち、１０名による官能評価で次のように３段階評価で示した。判定表示で○と△ならば衣服等で着用したとき、一般品に比べ軽��とソフト感を感じられることから合格とした。・判定表示○：軽量感とソフト感が非常にある、△：軽量感とソフト感が一般品よりは感じる、×：軽量感とソフト感がない。【００８０】  （１１）品位と品質最終加工上がりの編物と織物の基本物性値評価と１０名による視覚評価で品位と品質評価を行い、次のように３段階評価で示した。品位と品質がやや低くても、衣服等で着用したとき、一般品と同等レベルと判断されることから、判定表示で○と△を合格とした。・判定表示○：品位と品質が良い、△：品位と品質がやや劣る、×：品位と品質が劣る。【００８１】  （１２）軽量編織物としての総合評価  次のように、２段階表示をした。編織物の嵩高度指数が１．２以上で、目付当たりの保温性指数が１．２以上であり、かつ、官能評価による軽量感とソフト感および品位と品質からみて、次の判定表示で○のものを軽量編織物として適しているとした。・判定表示○：軽量編織物として適している、×：軽量編織物として適していない。【００８２】  ［実施例１］  紡糸温度２９０℃の条件下で、芯成分ポリマーとして、質量平均分子量５０００のポリエチレングリコールを６０質量％共重合したポリエチレンテレフタレートを用い、鞘成分ポリマーとして、酸化チタン粒子（平均粒径０．４μｍ）を１．５質量％含有したポリエチレンテレフタレートポリマーを用いて、複合比率が芯成分ポリマー／鞘成分ポリマー＝５０／５０質量％となるように、鞘成分Ｂ側がＵ型形状となる芯鞘型複合口金ノズル（３６ホール）から吐出させて紡速３０００ｍ／分で紡糸し、繊維断面形状が図１の模式図に示されるような単繊維からなる部分配向複合繊維糸として、総繊度が１４０デシテックスでフィラメント数が３６フィラメントのマルチフィラメント糸を一旦巻き取った。このようにして得られた部分配向複合繊維糸を構成する単繊維（芯鞘型複合単繊維）の異形度（Ｇ／Ｎ）は１．１であった。続いて得られた部分配向複合繊維糸を、フリクションデイスクタイプの延伸仮撚機を用いて、熱セット温度が１６５℃で、延伸倍率が１．７倍および加工速度が６００ｍ／分で仮撚捲縮加工を行い、図２の模式図に示される単繊維の断面形状が不定形に変形された芯／鞘質量比率が５０／５０質量％で、総繊度が８４デシテックスで、フィラメント数が３６フィラメントの芯鞘型複合単繊維からなる仮撚捲縮加工糸を得た。【００８３】  このようにして得られた芯鞘型複合単繊維からなる仮撚捲縮加工糸を、２４ゲージの両面丸編機を用いて、図７に示す一完全組織Ｆ１〜Ｆ４の４口給糸からなる両面リバーシブル編組織の編方図において、この編方図のそれぞれの給糸口番号Ｆ１の構成糸ニは丸編機のシリンダー針Ｃ１〜Ｃ６の全針ニット編目で形成すると共にダイヤル針Ｄ１〜Ｄ５にはＤ１、Ｄ３、Ｄ５の１本交互のタック編目で形成する。給糸口番号Ｆ２の構成糸ホは丸編機のダイヤル針Ｄ１〜Ｄ５のみに全針ニット編目で形成する。また、給糸口番号Ｆ３の構成糸ヘは丸編機のシリンダー針Ｃ１〜Ｃ６の全針ニット編目で形成すると共にダイヤル針Ｄ１〜Ｄ５にはＤ２、Ｄ４の１本交互のタック編目で形成する。給糸口番号Ｆ４の構成糸トは丸編機のダイヤル針Ｄ１〜Ｄ５のみに全針ニット編目で形成する。このようにＦ１〜Ｆ４の４口給糸の全ての構成糸に供給し、複合繊維の仮撚捲縮加工糸１００％からなる両面リバーシブル組織の生機編物を得た。【００８４】  次に、このようにして得られた生機編物を染色加工工程として、リラックスと精練、中間セット、複合繊維の芯成分Ｍの溶出除去加工、染色および仕上げセットを行い、最終加工上がりの編物を得た。この染色加工工程における芯成分Ｍの溶出除去の加工条件は、水酸化ナトリウムを用い、水で希釈した２．０％のアルカリ水溶液を９０℃の温度に加熱し、３５分の処理で、芯部分Ｍの５０質量％を図３の模式図に示すように完全に除去したものである。アルカリ水溶液により芯成分Ｍが溶出除去された編物の構成糸は、図３に示されるような略Ｕ型形状の単繊維を３９質量％、略Ｃ型形状の単繊維を４７質量％、略Ｖ型形状の単繊維を１４質量％の３種の異形断面形状が混合された単繊維断面形状のマルチフィラメント糸であった。【００８５】  芯鞘型複合単繊維からなる仮撚捲縮加工糸の芯成分Ｍが溶出除去されたマルチフィラメント糸は、見掛け外径は芯成分Ｍの溶出除去前の総繊度が８４デシテックスで単繊維繊度は２．３デシテックスとほぼ同等であるものの、実総繊度は４２デシテックスで実単繊維繊度は１．２デシテックスであった。【００８６】  芯成分Ｍの溶出除去加工に使用した設備としては、一般的に使用される液流リラクサーを使用した。また、その他の加工工程である、リラックスと精練、中間セット、染色および仕上げセットは、通常のポリエステル丸編物の染色設備と加工条件に準じて行った。【００８７】  最終加工上がりの編物は、目付が７５ｇ／ｍ２で、嵩高度が９．５ｃｍ３／ｇで、保温性（ＣＬＯ値）が０．７４７であることから、後述する比較例１の通常糸使いの同一設計編物に比べて、目付軽減率が４８％であり、嵩高度指数が１．９であり、目付当たり保温性指数が２．０と優れたものであった。また、各単繊維の断面異形度（ｇ／ｎ）は１．４であった。また、官能評価による軽量感とソフト感および基本物性値の評価と視覚評価による品位と品質評価も良く、軽量を特徴とする編物として適していると判断されるものであった。詳細評価結果を、表１に示す。【００８８】  ［実施例２］  実施例１に準じた設備と条件を用いたものの、複合比率が芯成分ポリマー／鞘成分ポリマー＝３５／６５質量％となるように、また、異形度に応じて口金の設計を変更し、鞘成分Ｂ側がＵ型形状となる芯鞘複合口金ノズル（３６ホール）から吐出させて紡速３０００ｍ／分で紡糸し、繊維断面形状が図１の模式図に示されるような単繊維からなる部分配向複合繊維糸として、総繊度が１４０デシテックスでフィラメント数が３６フィラメントのマルチフィラメント糸を一旦巻き取った。このようにして得られた部分配向複合繊維糸を構成する単繊維（芯鞘型複合単繊維）の異形度（Ｇ／Ｎ）は、芯鞘複合比率に基づく芯鞘複合口金の設計が実施例１と異なることから１．０であった。更に、実施例１と同一設備の延伸仮撚加工機を用いて、芯／鞘質量比率＝３５／６５質量％で、総繊度が８４デシテックスでフィラメント数が３６フィラメントの複合繊維の仮撚捲縮加工糸を得た。このようにして得られた複合繊維の仮撚捲縮加工糸を、実施例１と同一の両面丸編機を用い、実施例１と同一の編方図で、更に、同一の構成糸供給によって、複合繊維の仮撚捲縮加工糸１００％からなる両面リバーシブル組織の生機編物を得た。【００８９】  次に、このようにして得られた生機編物を、実施例１と同一の染色加工工程と設備および条件で最終加工上がりの編物を得た。【００９０】  複合繊維の仮撚捲縮加工糸における芯成分Ｍの溶出除去後のマルチフィラメント糸は、見掛け外径は芯成分Ｍの溶出除去前の総繊度８４デシテックスで単繊維繊度２．３デシテックスとほぼ同等であるものの、実総繊度は５５デシテックスで実単繊維繊度は１．５デシテックスであった。また、編物の構成糸は、図３に示されるような略Ｕ型形状の単繊維を４７質量％、略Ｃ型形状の単繊維を３８質量％、略Ｖ型形状の単繊維を１５質量％の３種の異形断面形状が混合された単繊維断面形状のマルチフィラメント糸であった。【００９１】  最終加工上がりの編物は、目付が１０１ｇ／ｍ２で、嵩高度が６．９ｃｍ３／ｇで、保温性（ＣＬＯ値）が０．７２１であることから、後述する比較例１の通常糸使いの同一設計編物に比べ、目付軽減率が３０％で、嵩高度指数が１．４、目付当たり保温性指数が１．４と優れたものであった。また、各単繊維の断面異形度（ｇ／ｎ）は１．２であった。また、官能評価による軽量感とソフト感および基本物性値の評価と視覚評価による品位と品質評価も良く、軽量を特徴とする編物として適していると判断されるものであった。詳細評価結果を、表１に併せて示す。【００９２】  ［実施例３］  実施例１と同一の芯／鞘質量比率＝５０／５０質量％の総繊度が８４デシテックスでフィラメント数が３６フィラメントの複合繊維の仮撚捲縮加工糸と、一般的に使用される通常の丸型断面原糸の仮撚捲縮加工糸（中空糸ではない中実糸）で総繊度が１６８デシテックスでフィラメント数が７２フィラメント（東レ（株）製“テトロン”（登録商標））の仮撚捲縮加工糸を準備した。【００９３】  これら各々の仮撚捲縮加工糸を、実施例１と同一の両面丸編機および同一の編方図における丸編機の給糸口番号Ｆ１の編地構成糸ニと給糸口番号Ｆ３の編地構成糸ヘに、芯／鞘質量比率＝５０／５０質量％の総繊度が８４デシテックスでフィラメント数が３６フィラメントの複合繊維の仮撚捲縮加工糸を、給糸口番号Ｆ２の編地構成糸ホと給糸口番号Ｆ４の編地構成糸トに、通常の総繊度が１６８デシテックスでフィラメント数が７２フィラメントの仮撚捲縮加工糸を供給し、芯／鞘質量比率＝５０／５０質量％の総繊度が８４デシテックスでフィラメント数が３６フィラメントの複合繊維の仮撚捲縮加工糸が３５質量％、通常の総繊度が１６８デシテックスでフィラメント数が７２フィラメントの仮撚捲縮加工糸が６５質量％からなる両面リバーシブル組織の生機編物を得た。【００９４】  次に、このようにして得られた生機編物を、実施例１と同一の染色加工工程と設備および条件で最終加工上がりの編物を得た。複合繊維の仮撚捲縮加工糸の芯成分Ｍの溶出除去後のマルチフィラメント糸は、見掛け外径は芯成分Ｍの溶出除去前の総繊度８４デシテックスで単繊維繊度２．３デシテックスとほぼ同等であるものの、実総繊度は４２デシテックスで実単繊維���度は１．２デシテックスであった。また、編物の構成糸は、図３に示されるような略Ｕ型形状の単繊維を４０質量％、略Ｃ型形状の単繊維を４４質量％、略Ｖ型形状の単繊維を１６質量％の３種の異形断面形状が混合された単繊維断面形状のマルチフィラメント糸であった。【００９５】  最終加工上がりの編物は、目付が１６８ｇ／ｍ２で、嵩高度が４．６ｃｍ３／ｇで、保温性（ＣＬＯ値）が０．７０２であることから、後述する比較例２の通常糸１００％使いの同一設計編物に比べ、目付軽減率が１７％で、嵩高度指数が１．２で、目付当たり保温性指数が１．２と一般品よりは良好なものであった。また、各単繊維の断面異形度（ｇ／ｎ）は１．３であった。また、官能評価による軽量感とソフト感および基本物性値の評価と視覚評価による品位と品質評価も良く、軽量を特徴とする編物として適していると判断されるものであった。詳細評価結果を、表１に併せて示す。【００９６】  ［実施例４］  実施例１に準じた設備と条件を用いたものの、複合比率が芯成分ポリマー／鞘成分ポリマー＝７０／３０質量％となるように、また、異形度に応じて口金の設計を変更し、鞘成分Ｂ側がＵ型形状となる芯鞘複合口金ノズル（３６ホール）から吐出させて紡速３０００ｍ／分で紡糸し、繊維断面形状が図１の模式図に示されるような部分配向複合繊維糸として、総繊度が１４０デシテックスでフィラメント数が３６フィラメントの糸を部分配向複合繊維糸として一旦巻き取った。この部分配向複合繊維糸を構成する単繊維の異形度（Ｇ／Ｎ）は、芯鞘複合比率に基づく芯鞘複合口金の設計が実施例１と異なることから１．２であった。更に、実施例１と同一設備の延伸仮撚加工機を用いて、延伸仮撚捲縮加工糸の単糸２本を引き揃え、交絡を付与して１本の加工糸として巻き取りを行い、芯／鞘質量比率＝７０／３０でポリエステルの総繊度が１６８デシテックスでフィラメント数が７２フィラメントである複合繊維の仮撚捲縮加工糸を得た。【００９７】  このようにして得られた複合繊維の仮撚捲縮加工糸を、エアージェット織機を用いて、図８に示す一完全組織が経糸４本、緯糸４本からなる２／２のツイル織物組織図における織物構成糸の経糸チと緯糸リの全ての構成糸に供給し、複合繊維の仮撚捲縮加工糸１００％からなる２／２ツイル組織の生機織物を得た。【００９８】  次に、このようにして得られた生機織物を実施例１と同一の染色加工工程と設備および条件に準じて、最終加工上がりの織物を得た。複合繊維の仮撚捲縮加工糸の芯成分溶出除去後のマルチフィラメント糸は、見掛け外径は芯成分の溶出除去前の総繊度が１６８デシテックスで単繊維繊度が２．３デシテックスとほぼ同等であるものの、実総繊度は５０デシテックスで実単繊維繊度は０．７デシテックスであった。また、織物の構成糸は、図３に示されるような略Ｕ型形状の単繊維を３３質量％、略Ｃ型形状の単繊維を４８質量％、略Ｖ型形状の単繊維を１９質量％の３種の異形断面形状が混合された単繊維断面形状のマルチフィラメント糸であった。【００９９】  最終加工上がりの織物は、目付が５１ｇ／ｍ２で、嵩高度が３．１ｃｍ３／ｇで、保温性（ＣＬＯ値）が０．６８１であることから、後述する比較例３の通常糸使いの同一設���織物に比べ、目付軽減率が６６％で、嵩高度指数が２．４で、目付当たり保温性指数が３．０と優れたものであった。また、各単繊維の断面異形度（ｇ／ｎ）は１．５であった。また、基本物性値の評価において引裂強力が若干低いものであったが、官能評価による軽量感とソフト感は良く、軽量を特徴とする織物として適していると判断されるものであった。詳細評価結果を、表１に併せて示す。【０１００】  ［実施例５］  ナイロンの専用製造設備により、紡糸温度２８５℃の条件下で、芯成分ポリマーとして、質量平均分子量５０００のポリエチレングリコールを６０質量％共重合したポリエチレンテレフタレートを用い、鞘成分ポリマーとして、酸化チタン粒子（平均粒径０．４μｍ）を１．５質量％含有したナイロン６６ポリマーを用いて、複合比率が芯成分ポリマー／鞘成分ポリマー＝５０／５０質量％となるように、鞘成分Ｂ側がＵ型形状となる芯鞘複合口金ノズル（６８ホール）から吐出させて紡速１５００ｍ／分で紡糸し、引続いて一旦巻き取ることなく延伸し、１６０℃の温度の延伸熱ローラで熱セット後、４０００ｍ／分で巻き上げ、総繊度が１５４デシテックスでフィラメント数が６８フィラメントの延伸糸を採取した。この延伸糸を構成する単繊維の異形度（Ｇ／Ｎ）は１．１であった。【０１０１】  次に、このようにして得られた延伸糸をピンタイプの仮撚機を用い、スピンドル回転数３２５０００回転／分、仮撚数３５７０Ｔ／Ｍ、延伸倍率１．０６倍、ヒーター温度１８０℃で仮撚加工を行い、総繊度が１５４デシテックスでフィラメント数が６８フィラメントのナイロン複合繊維の仮撚捲縮加工糸を得た。【０１０２】  また、一般的に使用される通常のナイロン丸型断面形状の総繊度が１５４デシテックスでフィラメント数が６８フィラメント（東レ（株）製“プロミラン”（登録商標））の仮撚捲縮加工糸を準備した。【０１０３】  これら各々の仮撚捲縮加工糸を、実施例４と同一のエアージェット織機で同一の図８に示される織物組織図における織物構成糸の経糸チに通常の丸型断面仮撚捲縮加工糸の総繊度が１５４デシテックスでフィラメント数が６８フィラメントのナイロンマルチフィラメント糸を供給し、織物構成糸の緯糸リには、総繊度が１５４デシテックスでフィラメント数が６８フィラメントの複合繊維の仮撚捲縮加工糸を供給して、各々の仮撚捲縮加工糸の混率が各５０質量％からなる２／２ツイル組織の生機織物を得た。【０１０４】  次に、このようにして得られた生機織物を、実施例１と類似するナイロン織物の染色加工工程と設備および条件で最終加工上がりの織物を得た。【０１０５】  複合繊維の仮撚捲縮加工糸の芯成分Ｍの溶出除去後のマルチフィラメント糸は、見掛け外径は芯成分Ｍ溶出除去前の総繊度が１５４デシテックスで単繊維繊度は２．３デシテックスとほぼ同等であるものの、実総繊度は７７デシテックスで実単繊維繊度は１．１デシテックスであった。また、織物の構成糸は、図３に示されるような略Ｕ型形状の単繊維を４１質量％、略Ｃ型形状の単繊維を３３質量％、略Ｖ型形状の単繊維を１６質量％の３種の異形断面形状が混合された単繊維断面形状のマルチフィラメント糸であった。【０１０６】  最終加工上がりの織物は、目付が１���５ｇ／ｍ２で、嵩高度が１．６ｃｍ３／ｇで、保温性（ＣＬＯ値）が０．６９４であることから、後述する比較例４の通常糸使いと同一の設計織物に比べ、目付軽減率が２８％で、嵩高度指数が１．３で、目付当たり保温性指数が１．５と優れたものであった。また、各単繊維の断面異形度（ｇ／ｎ）は１．３であった。また、官能評価による軽量感とソフト感および基本物性値の評価と視覚評価による品位と品質評価も良く、軽量を特徴とする織物として適していると判断されるものであった。詳細評価結果を、表１に併せて示す。【０１０７】  ［比較例１］  実施例１〜４の鞘部分と同一素材からなる一般的に使用される通常のポリエステル丸型断面原糸の仮撚捲縮加工糸（中空糸ではない中実糸）であり、実施例１と実施例２の芯鞘複合糸の芯部分Ｍを溶出除去する前と同一総繊度で、同一単繊維繊度の原糸として、総繊度が８４デシテックスでフィラメント数が３６フィラメントのポリエステルマルチフィラメント糸（東レ（株）製“テトロン”（登録商標））を使用した。【０１０８】  この通常の仮撚捲縮加工糸を、実施例１と同一の両面丸編機を用いて、実施例１と同一の編方図で、更に、同一の構成糸供給によって、通常の仮撚捲縮加工糸１００％からなる両面リバーシブル組織の生機編物を得た。【０１０９】  次に、このようにして得られた生機編物の染色加工工程は、実施例１における芯成分Ｍの溶出除去加工を外したこと以外は、実施例１と同一の染色加工工程、設備および条件で最終加工上がりの編物を得た。最終加工上がりの編物は、目付が１４５ｇ／ｍ２で、嵩高度が５．０ｃｍ３／ｇで、保温性（ＣＬＯ値）が０．７１４と先の実施例１と２に比べて劣るものであった。また、官能評価による軽量感とソフト感も劣り、軽量を特徴とする編物として適していないと判断されるものであった。詳細評価結果を表１に併せて示す。［比較例２］  比較例１で使用した一般的に使用される通常の丸型断面原糸の仮撚捲縮加工糸である総繊度が８４デシテックスでフィラメント数が３６フィラメントのマルチフィラメント糸と、また、実施例３で使用した一般的に使用される通常の丸型断面原糸の仮撚捲縮加工糸である総繊度が１６８デシテックスでフィラメント数が７２フィラメントのマルチフィラメント糸を使用した。【０１１０】  これら各々の仮撚捲縮加工糸を、実施例１と同一の両面丸編機および同一の編方図における丸編機の給糸口番号Ｆ１の編地構成糸ニと給糸口番号Ｆ３の編地構成糸ヘに通常の８４デシテックス３６フィラメントの仮撚捲縮加工糸を、丸編機の給糸口番号Ｆ２の編地構成糸ホと給糸口番号Ｆ４の編地構成糸トに、通常の総繊度が１６８デシテックスでフィラメント数が７２フィラメントの仮撚捲縮加工糸を供給し、通常の仮撚捲縮加工糸１００％からなる両面リバーシブル組織の生機編物を得た。【０１１１】  次に、このようにして得られた生機編地を比較例１と同一の染色加工工程と設備および条件で最終加工上がりの編物を得た。この最終加工上がりの編物は、目付が２０３ｇ／ｍ２で、嵩高度が３．９ｃｍ３／ｇで、保温性（ＣＬＯ値）が０．６９７と先の実施例３に比べ劣るものであった。また、官能評価による軽量感とソフト感も劣り、軽量を特徴とする編物��して適していないと判断されるものであった。詳細評価結果を、表１に併せて示す。［比較例３］  実施例３で使用した鞘部分と同一素材を用いた、通常のポリエステル丸型断面原糸の仮撚捲縮加工糸を用い、総繊度が１６８デシテックスでフィラメント数が７２フィラメントのマルチフィラメント糸を使用した。【０１１２】  この仮撚捲縮加工糸を実施例４と同一のエアージェット織機を用いて、同一の図８に示される織物組織図における織物構成糸の経糸チと緯糸リの全ての構成糸に供給し、通常の仮撚捲縮加工糸１００％からなる２／２ツイル組織の生機織物を得た。次に、このようにして得られた生機編物の染色加工工程は、実施例４における芯成分Ｍの溶出除去加工を外したこと以外は、実施例４と同一の染色加工工程、設備および条件で最終加工上がりの織物を得た。最終加工上がりの織物は、目付が１５１ｇ／ｍ２で、嵩高度が１．３ｃｍ３／ｇで、保温性（ＣＬＯ値）が０．６５８と先の実施例４に比べ劣るものであった。また、官能評価による軽量感とソフト感も劣り、軽量を特徴とする織物として適していないと判断されるものであった。詳細評価結果を、表１に併せて示す。［比較例４］  実施例５で使用した鞘部分と同一素材のナイロンを用いた丸型断面形状であり、総繊度が１５４デシテックスでフィラメント数が６８フィラメントのマルチフィラメント糸（東レ（株）製“プロミラン”（登録商標））からなる仮撚捲縮加工糸を使用した。この仮撚捲縮加工糸を実施例５と同一のエアージェット織機を用いて、同一の図８に示される織物組織図における織物構成糸の経糸チと緯糸リの全ての構成糸に供給し、通常のナイロン仮撚捲縮加工糸１００％からなる２／２ツイル組織の生機織物を得た。次に、このようにして得られた生機織物の染色加工工程は、実施例５における芯成分Ｍの溶出除去加工を外したこと以外は、実施例５と同一の染色加工工程、設備および条件で最終加工上がりの織物を得た。最終加工上がりの織物は、目付が１６０ｇ／ｍ２で、嵩高度が１．２ｃｍ３／ｇで、保温性（ＣＬＯ値）が０．６６４と先の実施例５に比べて劣るものであった。また、官能評価による軽量感とソフト感も劣り、軽量を特徴とする織物として適していないと判断されるものであった。詳細評価結果を、表１に併せて示す。［比較例５］実施例１に準じた設備と条件を用いたものの、異形度に応じて口金の設計を変更し、鞘成分Ｂ側がＵ型形状となる芯鞘複合口金ノズル（３６ホール）から吐出させて紡速３０００ｍ／分で紡糸し、繊維断面形状が図１の模式図に示されるような芯鞘型複合単繊維からなる部分配向複合繊維糸として、総繊度が１４０デシテックスでフィラメント数が３６フィラメントのマルチフィラメント糸を一旦巻き取った。この部分配向複合繊維糸を構成する単繊維の異形度（Ｇ／Ｎ）は、芯鞘複合口金の鞘部分の開口部幅の設計が実施例１と異なることから０．７であった。更に、実施例１と同一設備の延伸仮撚加工機で同一条件で延伸仮撚加工を行い、芯／鞘質量比率５０／５０質量％の総繊度が８４デシテックスでフィラメント数が３６フィラメントの複合繊維の仮撚捲縮加工糸を得た。このようにして得られた複合繊維の仮撚捲縮加工糸を、実施例１と同一の両面丸編機を��い、実施例１と同一の編方図で、かつ、同一の構成糸供給によって、複合繊維の仮撚捲縮加工糸１００％からなる両面リバーシブル組織の生機編物を得た。【０１１３】  次に、このようにして得られた生機編物を、実施例１と同一の染色加工工程と設備および条件で最終加工上がりの編物を得た。複合繊維の仮撚加工糸の芯成分Ｍの溶出除去後のマルチフィラメント糸は、見掛け外径は芯成分Ｍの溶出除去前の総繊度が８４デシテックスで単繊維繊度は２．３デシテックスとほぼ同等であるものの、実総繊度は４２デシテックスで実単繊維繊度は１．２デシテックスであった。また、編物の構成糸は、図３に示されるような略Ｕ型形状の単繊維を５８質量％、略Ｃ型形状の単繊維を２２質量％、略Ｖ型形状の単繊維を２０質量％の３種の異形断面形状が混合された単繊維断面形状のマルチフィラメント糸であった。【０１１４】  最終加工上がりの編物は、目付が７３ｇ／ｍ２で、嵩高度が９．５ｃｍ３／ｇで、保温性（ＣＬＯ値）が０．７２８であることから、比較例１の通常糸使いの同一設計編物に比べて、目付の軽減率が５０％で、嵩高度指数が１．９で、目付当たり保温性指数が２．０と軽量性と嵩高性および目付当たり保温性指数は、実施例１と同等に良いものであった。しかしながら、部分配向複合単繊維の異形度（Ｇ／Ｎ）が０．７と小さいことから、最終加工上がりの編物の各単繊維の断面異形度（ｇ／ｎ）は０．４であった。これらのことから、単繊維同志が重なり合ったり、食い込み合ったりすることで、最終加工された編物の表面にヨコ段斑と光沢斑が発生して品位と品質的に軽量を特徴とする編物として適していないと判断されるものであった。詳細評価結果を、表１に併せて示す。【０１１５】  ［比較例６］  実施例１に準じた設備と条件を用いたものの、異形度に応じて口金の設計を変更し、鞘成分Ｂ側がＵ型形状となる芯鞘複合口金ノズル（３６ホール）から吐出させて紡速３０００ｍ／分で紡糸し、繊維断面形状が図１の模式図に示されるような芯鞘型複合単繊維からなる部分配向複合繊維糸として、総繊度が１４０デシテックスでフィラメント数が３６フィラメントのマルチフィラメント糸を一旦巻き取った。この部分配向複合繊維糸の単繊維の異形度（Ｇ／Ｎ）は、芯鞘複合口金の鞘部分の開口部幅の設計が実施例１と異なることから２．０であった。更に、実施例１と同一設備の延伸仮撚加工機で同一条件にて延伸仮撚加工を行い、総繊度が８４デシテックスでフィラメント数が３６フィラメントの複合繊維の仮撚捲縮加工糸を得た。得られた複合繊維の仮撚捲縮加工糸を実施例１と同一の両面丸編機を用いて、実施例１と同一の編方図で同一の構成糸供給により、複合繊維の仮撚捲縮加工糸１００％からなる両面リバーシブル組織の生機編物を得た。【０１１６】  次に、このようにして得られた生機編物を実施例１と同一の染色加工工程と設備および条件で最終加工上がりの編物を得た。複合繊維の仮撚加工糸の芯成分Ｍの溶出除去後のマルチフィラメント糸は、見掛け外径は芯成分Ｍの溶出除去前の総繊度が８４デシテックスで単繊維繊度は２．３デシテックスとほぼ同等であるものの、実総繊度は４２デシテックスで実単繊維繊度は１．２デシテックスであった。また、編物の構成���は、図３に示されるような略Ｕ型形状の単繊維を２４質量％、略Ｃ型形状の単繊維を６４質量％、略Ｖ型形状の単繊維を１２質量％の３種の異形断面形状が混合された単繊維断面形状のマルチフィラメント糸であった。【０１１７】  最終加工上がりの編物は、目付が７７ｇ／ｍ２で、嵩高度が９．４ｃｍ３／ｇで、保温性（ＣＬＯ値）が０．７４６であることから、比較例１の通常糸使いの同一設計編地に比べて、目付軽減率が４７％で、嵩高度指数が１．９で、目付当たり保温性指数が２．０と軽量性と嵩高性および目付当たり保温性指数は、実施例１と同等に良いものであった。しかしながら、部分配向複合繊維糸を構成する単繊維の異形度（Ｇ／Ｎ）が２．０と大きいことにより、最終加工上がりの編物の仮撚捲縮糸を構成する各単繊維の断面異形度（ｇ／ｎ）は３．９であった。これらのことから、芯成分ポリマーが完全溶出され難く一部の単繊維内部に残留し、最終加工品でヨコ段斑が発生し、また、染色堅牢度評価では耐光堅牢度に劣り、品位と品質的に軽量を特徴とする編物として適していないと判断されるものであった。詳細評価結果を、表１に併せて示す。【０１１８】
【表１】
2016002100.tif 000003
【符号の説明】
【０１１９】Ａ：芯鞘型複合単繊維Ｂ：鞘部分Ｍ：芯部分Ｈ：鞘部分の開口部Ｎ：鞘成分の開口部幅Ｙ：横断面の幅Ｐ：横断面の中央部位置Ｇ：芯成分の中央部幅Ｅ：空洞部（溝部）ａ：鞘部分両先端部の接続線ｂ：鞘成分開口部幅の１／２位置での垂直線ｔ：鞘部分先端凸部位置でのｂ線との垂直線ｎ：溝開口部の幅ｙ：横断面の幅ｐ：横断面の中央部位置ｇ：空洞部（溝部）の中央部幅Ｆ１〜Ｆ４：丸編機の給糸口番号Ｃ１〜Ｃ６：丸編機のシリンダー針Ｄ１〜Ｄ５：丸編機のダイヤル針イ：単繊維ロ：単繊維ハ：単繊維ニ：編地構成糸ホ：編地構成糸ヘ：編地構成糸ト：編地構成糸チ：織物構成糸の経糸リ：織物構成糸の緯糸
【図１】
2016002100.tif 000004
【図２】
2016002100.tif 000005
【図４】
2016002100.tif 000006
【図５】
2016002100.tif 000007
【図６】
2016002100.tif 000008
【図７】
2016002100.tif 000009
【図８】
2016002100.tif 000010
【図３】
2016002100.tif 000011
【国際調査報告】
2016002100.tif 000012
2016002100.tif 000013
2016002100.tif 000014
2016002100.tif 000015